(57)【要約】  素子全体での透過光量が十分な反射防止層を有する微細パターンフィルムを提供すること。基材（１）の少なくとも一方の面に微細パターン（２）を有し、前記微細パターン側、又は、前記微細パターンとは反対側の面上に反射防止層（３）を有する、微細パターンフィルム（１０）であって、  前記反射防止層が屈折率１．４〜１．６の平坦面に形成されたと仮定した場合において、当該反射防止層に入射角θ、波長λの光を入射したときの反射率Ｒ（λ，θ）に関して、波長λが４００ｎｍ以上７００ｎｍ以下の範囲における前記反射率Ｒ（λ，θ）の単純平均Ｒａｖｅ（θ）（下記（式１））とすると、前記Ｒａｖｅ（θ）が最小となる角度θｍｉｎ、及び、当該最小値Ｒａｖｅ（θｍｉｎ）が、下記（式２）及び下記（式３）を満たすことを特徴とする微細パターンフィルム。2019230758.tif 000009
2019230758.tif 000002
【特許請求の範囲】
【請求項１】
基材の少なくとも一方の面に微細パターンを有し、前記微細パターン側、又は、前記微細パターンとは反対側の面上に反射防止層を有する、微細パターンフィルムであって、
前記反射防止層が屈折率１．４〜１．６の平坦面に形成されたと仮定した場合において、当該反射防止層に入射角θ、波長λの光を入射したときの反射率Ｒ（λ，θ）に関して、波長λが４００ｎｍ以上７００ｎｍ以下の範囲における前記反射率Ｒ（λ，θ）の単純平均Ｒａｖｅ（θ）（下記（式１））とすると、前記Ｒａｖｅ（θ）が最小となる角度θｍｉｎ、及び、当該最小値Ｒａｖｅ（θｍｉｎ）が、下記（式２）及び下記（式３）を満たすことを特徴とする微細パターンフィルム。
【数１】
2019230758.tif 000008
【請求項２】
前記反射防止層が、前記基材、又は、前記微細パターンよりも低い屈折率の層を有する、請求項１に記載の微細パターンフィルム。
【請求項３】
前記反射防止層が、前記基材、又は、前記微細パターンよりも低い屈折率層と高い屈折率層とが交互に積層された積層体である、請求項１に記載の微細パターンフィルム。
【請求項４】
前記反射防止層が、１００ｎｍ以上３５０ｎｍ以下のナノスケールの微細構造を有し、その有効屈折率が前記基材、又は、前記微細パターンよりも低い屈折率である、請求項１に記載の微細パターンフィルム。
【請求項５】
前記微細パターンの、前記基材に対する平均斜度が、１０°以上４０°以下である、請求項１〜４のいずれか一項に記載の微細パターンフィルム。
【請求項６】
前記微細パターンが、マイクロレンズアレイである、請求項１〜５のいずれか一項に記載の微細パターンフィルム。
【請求項７】
ヘッドアップディスプレイ用スクリーンに用いられることを特徴とする、請求項１〜６のいずれか一項に記載の微細パターンフィルム。
【請求項８】
請求項１〜６のいずれか一項に記載の微細パターンフィルムをスクリーンとして備えるヘッドアップディスプレイであって、前記微細パターンを有する面側に映像源が配置され、前記微細パターンフィルムの基材面と、前記映像源から投射される映像光の光軸とのなす角が、４０°以下であることを特徴とする、ヘッドアップディスプレイ装置。
【発明の詳細な説明】
【技術分野】
【０００１】
本発明は表面に反射防止層を有する微細パターン付きフィルムに関し、特にヘッドアップディスプレイ装置に使用される微細パターンフィルムに関し、更に詳しくは微細パターンがマイクロレンズアレイであることを特徴とする。
【背景技術】
【０００２】
ヘッドアップディスプレイ装置（以降、ＨＵＤ装置と称する）に使用されるスクリーンには、映像光を効率よく透過させ、かつ外光がスクリーン表面で反射するのを防ぐために、スクリーン表面に反射防止層をコーティングする場合がある。反射防止層は、一般的にはレンズの中心（光線入射角度が０°）付近で反射防止効果が最大となるような膜厚に設計する場合が多く、このように設計された反射防止層の反射率は、入射光が反射防止層に垂直（光線入射角度が０°）となる領域で最小値を示す。【０００３】
光ピックアップ装置や半導体装置等に使用される対物レンズの場合、入射光はレンズ表面の中心に垂直（光線入射角度が０°）に入射するように配置されるため、光線入射角度は対物レンズの斜面角度と同じ範囲を有する。一方、微細パターンフィルムをＨＵＤ装置に使用する場合、入射光は映像源から拡散してスクリーンに入射するように配置されるため、光線入射角度は微細パターンの斜面角度と映像源からの拡散角度によって決まる。【０００４】
反射防止層は真空蒸着法、スパッタ法、ＣＶＤ法等により形成される。これらの方法により反射防止層を形成する場合、微細パターンの斜面や位置によって反射防止層の光学厚みを制御するのは難しい。一般的に用いられる光線入射角度が０°付近で反射防止効果が最大になる様に設計した場合、光学素子全体としては透過光量が十分でないという問題が起こる。【０００５】
入射光はレンズ表面の中心に垂直に入射するように配置し、かつ対物レンズが１つの場合において、対物レンズの斜面角度と反射防止層の膜厚を計算し、レンズ全体としての透過率を向上させる設計方法が提案されている（特許文献１）。しかしＨＵＤ装置に使用する微細パターンフィルムの場合、入射光が映像源から発散してスクリーンに入射するため、スクリーン面内全体としては透過光量が十分でないという問題が起こる。
【先行技術文献】
【特許文献】
【０００６】
【特許文献１】特許第４５９８１７７号公報
【発明の概要】
【発明が解決しようとする課題】
【０００７】
従って本発明の目的は、素子全体での透過光量が十分な反射防止層を有する微細パターンフィルムを提供することを目的とする。
【課題を解決するための手段】
【０００８】
本発明は、ＨＵＤ装置の映像源から発散する入射光の角度分布とレンズの斜面角度から入射光がレンズ斜面に入射する角度と面積を算出し、その面積が最大となる入射角度近傍において反射率が最小となる反射防止層を設計し、その反射防止層を微細パターンフィルムの表面に形成したスクリーンとすることにより、上記課題を達成する。【０００９】
［１］  基材の少なくとも一方の面に微細パターンを有し、前記微細パターン側、又は、前記微細パターンとは反対側の面上に反射防止層を有する、微細パターンフィルムであって、
前記反射防止層が屈折率１．４〜１．６の平坦面に形成されたと仮定した場合において、当該反射防止層に入射角θ、波長λの光を入射したときの反射率Ｒ（λ，θ）に関して、波長λが４００ｎｍ以上７００ｎｍ以下の範囲における前記反射率Ｒ（λ，θ）の単純平均Ｒａｖｅ（θ）（下記（式１））とすると、前記Ｒａｖｅ（θ）が最小となる角度θｍｉｎ、及び、当該最小値Ｒａｖｅ（θｍｉｎ）が、下記（式２）及び下記（式３）を満たすことを特徴とする微細パターンフィルム。
【数１】
2019230758.tif 000003
［２］  前記反射防止層が、前記基材、又は、前記微細パターンよりも低い屈折率の層を有する、［１］に記載の微細パターンフィルム。
［３］  前記反射防止層が、前記基材、又は、前記微細パターンよりも低い屈折率層と高い屈折率層とが交互に積層された積層体である、［１］に記載の微細パターンフィルム。
［４］  前記反射防止層が、１００ｎｍ以上３５０ｎｍ以下のナノスケールの微細構造を有し、その有効屈折率が前記基材、又は、前記微細パターンよりも低い屈折率である、［１］に記載の微細パターンフィルム。
［５］  前記微細パターンの、前記基材に対する平均斜度が、１０°以上４０°以下である、［１］〜［４］のいずれかに記載の微細パターンフィルム。
［６］  前記微細パターンが、マイクロレンズアレイである、［１］〜［５］のいずれかに記載の微細パターンフィルム。
［７］  ヘッドアップディスプレイ用スクリーンに用いられることを特徴とする、［１］〜［６］のいずれかに記載の微細パターンフィルム。
［８］  ［１］〜［６］のいずれかに記載の微細パターンフィルムをスクリーンとして備えるヘッドアップディスプレイであって、前記微細パターンを有する面側に映像源が配置され、前記微細パターンフィルムの基材面と、前記映像源から投射される映像光の光軸とのなす角が、４０°以下であることを特徴とする、ヘッドアップディスプレイ装置。
【発明の効果】
【００１０】
本発明によれば、各種形状の微細パターンを形成した光学素子に関して、素子全体での透過光量が十分な反射防止層を有する微細パターンを提供することができる。
【図面の簡単な説明】
【００１１】
【図１】本発明の微細パターンフィルムの一例を示す模式的な断面図である。
【図２】本発明の微細パターンフィルムの別の一例を示す模式的な断面図である。
【図３】ＨＵＤ装置内に配置された微細パターンフィルムの光学系の説明に用いるための模式図である。
【図４】ＨＵＤ装置内に配置された微細パターンフィルムの光学系の説明に用いるための模式図である。
【図５】微細パターンを構成するマイクロレンズの一例を示す概略図である。
【図６】実施例１及び比較例１におけるレンズ斜面に対する入射角度の面積率を示す図である。
【図７】実施例１及び比較例１のレンズ斜面からの拡散反射率の波長依存性を示す図である。
【図８】実施例２及び比較例３におけるレンズ斜面に対する入射角度の面積率を示す図である。
【図９】実施例２及び比較例３のレンズ斜面からの拡散反射率の波長依存性を示す図である。
【発明を実施するための形態】
【００１２】
［微細パターンフィルム］
図１及び図２は、本発明に係る微細パターンフィルムの一例を示す概略的な断面図である。図１の例に示される微細パターンフィルム１０は、基材１の一方の面に微細パターン２を有し、当該微細パターン２上に、反射防止層３を有している。また、図２の例に示される微細パターンフィルム１０は、基材１の一方の面に微細パターン２を有し、基材１の前記微細パターン２とは反対側の面に反射防止層３を有している。
【００１３】
本発明の微細パターンフィルムに用いられる反射防止層は、微細パターンを有しない屈折率が１．４〜１．６の平坦面上に形成されたと仮定したときに、当該反射防止層に入射角θ、波長λの光を入射したときの反射率Ｒ（λ，θ）に関して、波長λが４００ｎｍ以上７００ｎｍ以下の範囲における前記反射率Ｒ（λ，θ）の単純平均Ｒａｖｅ（θ）（下記（式１））とすると、前記Ｒａｖｅ（θ）が最小となる角度θｍｉｎ、及び、当該最小値Ｒａｖｅ（θｍｉｎ）が、下記（式２）及び下記（式３）を満たすものを用いることを特徴とする。
【００１４】
【数２】
2019230758.tif 000004
【００１５】
本発明の微細パターンフィルムは、反射防止性を備えた透過型のスクリーンとして好適に用いることができる。本発明の微細パターンフィルムは、波長λが４００ｎｍ以上７００ｎｍ以下の可視光の平均反射率が、入射角が２０°以上４０°以下の範囲で最小となるように設計することにより、発散光となる映像光を効率よく透過させ、かつ外光がスクリーン表面で反射するのを防ぐことができため、ヘッドアップディスプレイ用のスクリーンとして好適に用いることができる。
以下、微細パターンフィルムの各構成について説明する。
【００１６】
基材の材質は、透明性を有するものの中から適宜選択することができる。例えば、トリアセチルセルロース、ポリエチレンテレフタレート、ポリエチレン、アクリル、ポリウレタン、ポリカーボネート等の透明樹脂のほか、ガラスなどが挙げられる。
基材の屈折率は特に限定されないが、例えば、屈折率が１．２以上１．７以下のものの中から適宜選択することができ、中でも、１．４以上１．６以下であることが好ましい。
また、本発明において基材の厚みは特に限定されないが、例えば、１０μｍ以上１０００μｍ以下とすることができ、５０μｍ以上５００μｍ以下が好ましい。
【００１７】
微細パターンの形状は特に限定されず、微細パターンフィルムの用途に応じて、適宜設計されるものである。本発明において微細パターンは、前記基材に対する平均斜度が、１０°以上４０°以下であることが好ましい。このような微細パターンを用いることにより、微細パターンフィルムの透過性に優れ、ヘッドアップディスプレイ用スクリーンとしてより好適に用いることができる。
【００１８】
また、本発明において、微細パターンがマイクロレンズアレイであることが好ましい。マイクロレンズアレイとすることにより透過光を拡散することができるため、光学的スクリーンとして好適に用いることができる。マイクロレンズアレイを構成するマイクロレンズの形状は、公知の形状の中から適宜選択することができ、例えば、図５に示される形状とすることができる。中でも、マイクロレンズの基材に対する平均斜度が１０°以上４０°以下であることが好ましい。
【００１９】
本発明において微細パターンの形成方法は特に限定されず、公知の方法の中から適宜選択することができる。微細パターンは、例えば、前記基材上に、硬化性組成物の塗膜を形成し、金型により賦型することにより形成してもよく、また、例えば、射出成形法などにより、基材とともに一体成形してもよい。
前記硬化性組成物としては、熱硬化性樹脂であっても光硬化性樹脂であってもよい。製造の容易性などの点から、中でも、光硬化性樹脂を用いることが好ましい。光硬化性樹脂としては、例えばアクリレート系の光硬化性樹脂などが挙げられる。
【００２０】
本発明において反射防止層は、図１の例に示されるように微細パターン側に有していてもよく、図２の例に示されるように、微細パターンとは反対側の基材上に有していてもよい。
反射防止層としては、（１）隣接する基材、又は、隣接する微細パターンよりも低い屈折率の材質を用いた低屈折率層；（２）隣接する基材、又は、隣接する微細パターンよりも低い屈折率の材質を用いた低屈折率層と；当該低屈折率層よりも高い屈折率を有する高屈折率層とが交互に積層された積層体；（３）１００ｎｍ以上３５０ｎｍ以下のナノスケールの微細構造を有し、その有効屈折率が隣接する基材、又は、隣接する微細パターンよりも低い屈折率、などが挙げられ、いずれも好適に用いることができる。
【００２１】
上記（１）、（２）における低屈折率層としては、隣接する下地となる層よりも屈折率の低い層であればよく、特に限定されないが、例えば、下地となる層よりも屈折率が０．１以上低いことが好ましく、０．３以上低いことがより好ましい。
また、上記（２）における高屈折率層としては、隣接する低屈折率層よりも屈折率が高いそうであればよく、隣接する低屈折率層よりも屈折率が０．１以上高いことが好ましく、０．３以上高いことがより好ましい。
上記（３）における、ナノスケールの微細構造は、有効屈折率が低くなればよく、特に限定されない。微細構造としては、例えば、ピラー構造、ホール構造、ＳＩＮ構造、モスアイ構造などが挙げられる。なお、有効屈折率は、概ね、微細構造を構成する材料の屈折率と、微細構造内に充填される空気の屈折率との平均値となる。
【００２２】
上記（１）、（２）の反射防止層を形成する場合、形成方法は特に限定されないが、層の厚みを抑え、微細パターンの設計に影響を与え難い点から、真空蒸着法、スパッタ法、ＣＶＤ法、スプレーコート法、スピンコート法等により形成される誘電体膜とすることが好ましい。
低屈折率層を構成する低屈折率誘電体膜としては、例えば、ＳｉＯ２（二酸化ケイ素）、ＭｇＦ２（フッ化マグネシウム）等の単一材料や混合物が挙げられる。低屈折率誘電体膜の屈折率は、１．３〜１．５程度である。
また、高屈折率層を構成する高屈折率誘電体膜としては、例えば、ＴｉＯ２（二酸化チタン）、Ｎｂ２Ｏ５（五酸化ニオブ）、Ｔａ２Ｏ５（五酸化タンタル）、ＺｒＯ２（酸化ジルコニウム）等の単一材料や混合物が挙げられる。高屈折率誘電体膜の屈折率は、２．０〜２．６程度である。
各誘電体膜の膜厚は特に限定されないが、１〜１６０ｎｍが好ましい。また上記（２）の反射防止層において、低屈折率層と高屈折率層の積層数は特に限定されないが、２〜５０層程度が好ましく、２〜２０層がより好ましい。
【００２３】
また、上記（３）における名のスケールの微細構造の形成方法は特に限定されないが、例えば、前記基材又は微細パターン上に、硬化性組成物の塗膜を形成し、金型により賦型することにより形成する方法などが挙げられる。
【００２４】
本発明において反射防止層の設計は、屈折率１．４〜１．６の平坦面上で行う。具体的には、屈折率１．４〜１．６の平坦面上に、測定対象となる反射防止層を形成し、当該反射防止層に、波長４００〜７００ｎｍの光を、入射角を変えながら照射し、その反射率を測定し、前記(式１）から、平均反射率Ｒａｖｅ（θ）を算出する。当該平均反射率が最小となる角度θｍｉｎ、及び、当該最小値Ｒａｖｅ（θｍｉｎ）が、上記（式２）及び上記（式３）を満たすように反射防止層を設計することにより、素子全体での透過光量が十分な反射防止層を有する微細パターンを得ることができる。
【００２５】
本発明の微細パターンフィルムの用途は特に限定されないが、例えば、ヘッドアップディスプレイ用スクリーンとして好適に用いることができる。
【００２６】
［ヘッドアップディスプレイ装置］
本発明に係るヘッドアップディスプレイ装置は、前記本発明に係る微細パターンフィルムをスクリーンとして備えるヘッドアップディスプレイであって、前記微細パターンを有する面側に映像源が配置され、前記微細パターンフィルムの基材面と、前記映像源から投射される映像光の光軸とのなす角が、４０°以下であることを特徴とする。
【００２７】
ＨＵＤ装置は、ＰＧＵ（Ｐｉｃｔｕｒｅ  Ｇｅｎｅｒａｔｉｏｎ  Ｕｎｉｔ）で生成された画像を、プロジェクション光学系により微細パターンフィルム等のスクリーンに照射し、ここで拡散された映像光は凹面鏡などによって拡大され、ドライバの前方に虚像として表示させる装置である。図３は、ＨＵＤ装置の光学系の説明に用いるための模式図である。図３において実線で表される映像光１１は、スクリーンを構成する微細パターンフィルム１０の微細パターン面側から入射する。
【００２８】
図３に示す映像光１１は微細パターン面にて拡散され、微細パターンフィルム１０を透過する。映像光１１は微細パターンフィルム１０から拡散光として出射するとともに凹面鏡１２で反射される。その後、映像光１１は観測者に対して虚像の画像として提示される。
【００２９】
一方、図３に示す光学系において、太陽光などを光源とする外光２１が浸入することがある。本発明のヘッドアップディスプレイ装置によれば、前記微細パターンフィルム１０の反射防止膜により、外光２１の反射が抑制されるため、映像光１１に外光２１が混入して画像が白化するなどの問題が抑制される。
【００３０】
図４は、ＨＵＤ装置内に配置された微細パターンフィルムの光学系の説明に用いるための模式図である。図４を参照して、映像源２０と、スクリーンである微細パターンフィルム１０の位置関係について説明する。図４の例では、ＸＹ平面と平行に微細パターンフィルム１０を配置し、微細パターンフィルム１０の長手方向をＸ軸とし、微細パターンフィルム１０の面に対して垂直方向にＺ軸をとしている。
図４の例では、映像源２０から微細パターンフィルム投影される映像光は、Ｘ軸方向への入射角が０〜θｘ１及び０〜θｘ２、Ｙ軸方向への入射角がθｙ１〜θｙ２となっている。図４の例では、θｘ１、θｘ２、及びθｙ２を４０°以下に設計することにより、高輝度のヘッドアップディスプレイ装置とすることができる。
【実施例】
【００３１】
本発明を以下の実施例によってさらに詳細に説明するが、本発明はそれらに限定されるものではない。【００３２】
［実施例１］
ＰＧＵから出射した映像光がスクリーンに対してθｘ１＝２４°、θｘ２＝２１°、θｙ１＝７°、θｙ２＝１８°で入射するＨＵＤ装置を考える（図４参照）。なお、ＰＧＵから出射した光のスクリーン上における照度は略均一とする。【００３３】
スクリーンは膜厚３００μｍのポリカーボネートフィルム（屈折率１．５９）にアクリル系の紫外線硬化樹脂（屈折率１．５２）を用いてマイクロレンズアレイを作製した。マイクロレンズアレイは複数種類のマイクロレンズから構成され、レンズ形状は（式４）で定義される。
マイクロレンズのレンズ形状の平均値は、Ｘ方向のコーニック定数Ｋｘ＝−０．８と曲率Ｃｘ＝０．０８ｍｍ−１、およびＹ方向のコーニック定数Ｋｙ＝−０．３、曲率Ｃｙ＝０．０６ｍ−１とし、Ｘ方向の周期は２３μｍ、Ｙ方向の周期は２０μｍとした。作製したマイクロレンズ形状を図５に示す。基材フィルムに対するレンズ斜面の平均斜度は２８°である。マイクロレンズアレイはスクリーン上の映像光受光面側に配置した。【００３４】
【数３】
2019230758.tif 000005
【００３５】
ＰＧＵから出射した映像光が全てのマイクロレンズアレイの斜面に入射する角度と面積を計算した。図６に入射角度と面積率の関係を示す。【００３６】
マイクロレンズアレイの表面に形成する反射防止層を設計する。反射防止層は二酸化ケイ素（屈折率１．４２）と二酸化チタン（屈折率２．１９）の５層積層構成とした。各層の膜厚構成を表１に示す。アクリル系の紫外線硬化樹脂の平坦膜に反射防止層を形成し、入射角度１０°、２０°、３０°、４０°、５０°、６０°における反射率を測定した。Rａｖｇ（θ）を算出したところθｍｉｎは３０°、Rａｖｇ（θｍｉｎ）は０．１４％であった。【００３７】
【表１】
2019230758.tif 000006
【００３８】
前記反射防止層をレンズ斜面に形成し、映像光と同じ角度で入射した時の拡散反射率を測定したグラフを図７に示す。波長４００以上７００ｎｍ以下で反射率は最大１．８％となった。【００３９】
［実施例２］
ＰＧＵから出射した映像光がスクリーンに対してθｘ１＝１５°、θｘ２＝１５°、θｙ１＝５°、θｙ２＝１３°で入射するＨＵＤ装置を考える（図４参照）。マイクロレンズのレンズ形状の平均値は、Ｘ方向のコーニック定数Ｋｘ＝−０．５と曲率Ｃｘ＝０．０３ｍｍ−１、およびＹ方向のコーニック定数Ｋｙ＝０、曲率Ｃｙ＝０．０２ｍ−１とする。Ｘ方向の周期は３２μｍ、Ｙ方向の周期は３０μｍであり、基材フィルムに対するレンズ斜面の平均斜度は１７°である。マイクロレンズアレイはスクリーン上の映像光受光面側に配置した。【００４０】
ＰＧＵから出射した映像光が全てのマイクロレンズアレイの斜面に入射する角度と面積を計算した。図８に入射角度と面積率の関係を示す。【００４１】
マイクロレンズアレイの表面に形成する反射防止層を設計する。反射防止層は二酸化ケイ素（屈折率１．４２）と二酸化チタン（屈折率２．１９）の５層積層構成とし、θｍｉｎは２５°、Ｒａｖｇ（θｍｉｎ）は０．２９％であった。【００４２】
前記反射防止層をレンズ斜面に形成し、映像光と同じ角度で入射した時の拡散反射率を測定したグラフを図９に示す。波長４００以上７００ｎｍ以下で反射率は最大０．９％となった。【００４３】
［比較例１］
反射防止層の設計をθｍｉｎが０°、Ｒａｖｇ（θｍｉｎ）は０．１４％に設定した以外は実施例１と同様にして、二酸化ケイ素と二酸化チタンからなる５層積層構成の反射防止層を形成した。映像光と同じ角度で入射した時の拡散反射率を測定したグラフを図７に示す。波長４００以上７００ｎｍ以下で反射率は最大４．４％となった。【００４４】
［比較例２］
反射防止層を有しない以外は実施例１と同様にして、映像光と同じ角度で入射した時の拡散反射率を測定したところ、波長４００以上７００ｎｍ以下の反射率は最大４．９％となった。【００４５】
［比較例３］
反射防止層の設計をθｍｉｎが０°、Ｒａｖｇ（θｍｉｎ）は０．２６％に設定した以外は実施例１と同様にして、二酸化ケイ素と二酸化チタンからなる５層積層構成の反射防止層を形成した。映像光と同じ角度で入射した時の拡散反射率を測定したグラフを図９に示す。波長４００以上７００ｎｍ以下で反射率は最大２．０％となった。【００４６】
［比較例４］
反射防止層を有しない以外は実施例２と同様にして、映像光と同じ角度で入射した時の拡散反射率を測定したところ、波長４００以上７００ｎｍ以下の反射率は最大４．３％となった。
実施例１〜２および比較例１〜４の結果を表２にまとめる。【００４７】
【表２】
2019230758.tif 000007
【００４８】
この出願は、２０１８年５月２９日に出願された日本出願特願２０１８−１０２４６６を基礎とする優先権を主張し、その開示の全てをここに取り込む。
【符号の説明】
【００４９】
１  基材；  ２  微細パターン；  ３  反射防止層；  １０  微細パターンフィルム；  １１  映像光；  １２  凹面鏡；  ２０  映像源；  ２１  外光
【図１】
2019230758.tif 000010
【図２】
2019230758.tif 000011
【図３】
2019230758.tif 000012
【図４】
2019230758.tif 000013
【図５】
2019230758.tif 000014
【図６】
2019230758.tif 000015
【図７】
2019230758.tif 000016
【図８】
2019230758.tif 000017
【図９】
2019230758.tif 000018
【国際調査報告】
2019230758.tif 000019
2019230758.tif 000020
2019230758.tif 000021